Brevet FR2168873A1 — publié le 19730907

La présente invention concerne de la colle solidifiéepar un système thirotrope @estinée au coilage propre et racide @e divers materiaux;mais sp@@ial@@@@t de papier,carten, tissus, photo@raphies et polystyr@ne ex- panse. Depuis une dizaine d'annees,sl les co@les à usage @omestique ont beaucoup évolu@,les colles pour bureau @ont restees ce qu'elles étaient il y a vingt ans.kous voyons toujours @ur le@ tabies de travail,des solutions de gomme arabique contenues dans des fiacons,surmontés d'un bouchon étaleur en caoutchouc ; des colles de pâte blanche parfumées,emballées dans le petits pots, produit que l'on étale grâce à une petite paiette.En@in l'expansion des matières plastiques à permis de voir apparaitre sur le marché,des petits récipients souples genre biberon,contenant @e plus souvent une substance adhésive à base d'émulsion d'acetate de polyvinyle.Tous ces produits,s'ils donnent des collages fort satisfais@nts,n'en restent pa@ moins @'un usage asses peu commode,et duelquefois même malpropre.Toute co@ donn'e@ ont amené,quelques fabricants @ entreprenare des recherches,dans le but d'offrir à une clientêle de plus en plus i@portante,un moyen efficace,rapide et propre de collage du papier et autres matériaux.C'est ainsi que sont nés certains proauits adhésifs solidifiés. @ais certaines @@ ces colles n'étaient pas au point,seit elles s'étalaient @ifficile@@ut,@oit elles laissai@nt des traces @is@rac@@@ses.D'autres @ni istes @nt u l'i@@e on s'inspirant de la cosmétologie,@ C'lifier la colla par une certaine @uantit@ de savon.Le produit ainsi obt @u @'@@@@ @t b@on Un@ @tr@ @@@ ,@@@@ @@@@@ @@ @@@@@@ @@@@ @@ la @onservation,@ @@@ @@@@ @@ @@@@ @@ination, @ @@ @@@t@@e thr@otrope, @i @ermet @'obten@@ @@ b@@@ @e colle s'@t @@@t facllement @t propre@ent. La présente invention concerne donc une @olidification par un système ou un agent thixotrope d'une substance collante d'ori ine naturelle ou synthétique ou même un mélange des deux. Lorsque on mélange par eremple une certaine quantité d'eau, environ 10 à 70 % avec 5 à 40 % de glycérine,puis en y ajoutant par exemple un produit adhésif connu,comme l'alcool polyvinylique dans des proportions variant de 2 à 25 %,puis en terminant le mélange avec une quantité de 5 à 40 % de dextrine blanche ; après coulage dans un roule approprié, et coe':plet rofroidis- sement,on obtient un bâton de colle d'emploi peu commode.En effet suivant le dosage,la colle s'étale en laissant des tracas disgracieuses, ou bien elle s'applique n détériorant le supportai pendant ce mélange, on y incorpore une dose déterminée d'un agent thixotrope, environ 2 à 25 % tel qu'un Aerosil(marque déposée de la Sté Degussa) tout en y mettant un peu moins de dextrine blanche,on obtient un produit qui est plus stable sern- ble-t-il au temps et à la chaleur,et qui par frottement s'u@e également, en déposant sur le support à coller un film adhésif.Il est bon toutefois de préciser que, pour que cette substance se conserve vis à vis des moisissures,il est indispensable d'y ajouter un agent de conservation,comme le phénol. A ce"schéma" de base, montionné ci-dessus,on peut formuler le baton de colle en y incorporant d'autres adjuvants,ou en y substituant certains produits par d'autres,comme par exemple la substance adhésive peut être autre que synthétique,et qu'une colle d'origine minérale, végétale ou animale, à condition naturellement d'ètre compatible avec les autres composants,peut dans certains cas être préférée.Comme adjuv@nts,on peut y introduire un peu de savcn (moins de 2 %),certains parfums, comme l'aldehyde benzoîque, essence de citron, essence d'aspic etc ; ainsi que certains stabilisants, color@@ts ,pigments, @@timousse et a @nts hu@i@@fi@nts.La for@ule @u bâton de collage doit être établie de fa on telle qu'elle @e @oit ni trop dure,ni trop @olle, ni trop s@c@e,de manière à s'user bien @@r frotte@@@t.De façon générale,on m@lange @n princi@e les composants dans @@ r@@@plent c@auf@é au bain-marie dans des température@ tres va@iab@es,@@is g@@ @a@ement co@prises entre @@ et 98 @. @@s que le melange est @o@og@n@,on coule le plus souvent sous pression et à chaud dans des emballages genre "stich".Le bâton de colle est surtout destine au collage propre et rapide de papier,carton et accéssoirement de tissus,photographies, polystyr@ne expansé etc... Exemple de fabrication : Lans un bécner que l'on cnauffe à bain-marie, on verse 40 gr d'eau, 18 gr de glycérine, puis on agite avant d'y incorporer avec précaution 8 gr d'alcool polyvinylique (Rhodoviol 4-125 P de la sté Rhone-Poulenc) on joute 0,2 gr de phénol,une ou deur gouttes d'antimousse, 18 gr de dextrine blanche,lorsque le tout est bien mélangé,on fini en y versant 6 gr d'Aérosil type 0 . Dès que l'on a un mélange homogène,on coule dans un emballage approprié,genre stick. En se basant sur le principe de cette invention, on @eut composer des colles solidifiées ,destindes à des industries bien précisen, s'employant à la mein ou à la machine. REVENDICATIONS Procédé de solidification d'une solution de colle, permettent d'obtenir un tâton de colle destiné au collage propre et rapide de divers matériaux et spécialement de papier, carton, tissus, photographies,polystyr@ne expansé. Procédé caractèrisé par le fait qu'il comporte un agent, ou système thixo trope,solidifient tout ou en partie une solution de colle.